【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
包装システムであって、
前記包装システムは、
容器区域と、
前記容器区域に取り付けられた可剥性の密封区域と、
を備え、
前記密封区域は、密封基材および第１の密封層を備え、
前記第１の密封層は、少なくとも部分的に前記密封基材上に配置され、前記密封基材に接触し、
前記第１の密封層は、
熱可塑性ポリマーと、
前記熱可塑性ポリマーの少なくとも一部分の中に分散された有機クレイと、
を含み、
前記可剥性の密封区域は、密封表面を画定し、
前記密封表面は、基材表面上に可剥性の密封温度範囲内の全ての温度で可剥性のシール部を形成し、
前記可剥性の密封温度範囲は、密封開始温度から前記密封開始温度の少なくとも１００°Ｆ（３７．７８℃）上の温度であり、
前記密封開始温度は、１７０°Ｆ（７６．６７℃）から３５０°Ｆ（１４８．９℃）の範囲内におけるいずれか一つの温度であり、
前記有機クレイは、少なくとも２０オングストロームの平均離隔距離を有するプレートレットを備え、
前記密封表面は、１５００から５０００オングストロームの粗さ平均を有し、
前記密封層は、５００から２０００ＭＰａの引張弾性率を有する、
ことを特徴とする包装システム。
【請求項２】
前記有機クレイは、前記熱可塑性ポリマーの少なくとも一部分の中に分散され、
前記有機クレイは、１００ｍ2／グラムより大きい表面積および１０より大きいアスペクト比を有し、
前記可剥性の密封構造は、密封表面を画定する、
ことを特徴とする請求項１に記載の包装システム。
【請求項３】
前記有機クレイは、カオリナイト、モンモリロナイト−スメクタイトクレイ、ベントナイトクレイ、イライトクレイ、およびそれらの組合せからなる群から選択されたクレイを含むことを特徴とする請求項１に記載の包装システム。
【請求項４】
前記有機クレイは、前記熱可塑性ポリマーおよび前記有機クレイを合わせた重量の１ｗｔ％から２０ｗｔ％の量で存在することを特徴とする請求項１に記載の包装システム。
【請求項５】
前記有機クレイは、２００ｎｍより少ない、少なくとも１つの三次元空間の寸法を有する複数の粒子を含むことを特徴とする請求項１に記載の包装システム。
【請求項６】
前記熱可塑性ポリマーは、ナイロン、ポリオレフィン、ポリスチレン、ポリエステル、ポリカーボネート、エチレンのコポリマー、プロピレンのコポリマー、およびそれらの組合せからなる群から選択されるポリマーを含むことを特徴とする請求項１に記載の包装システム。
【請求項７】
前記熱可塑性ポリマーは、エチレンビニルアセテートを含むことを特徴とする請求項６に記載の包装システム。
【請求項８】
前記密封基材は、前記第１の密封層に接触する第２の密封層を備えることを特徴とする請求項１に記載の包装システム。
【請求項９】
前記第２の密封層は、
熱可塑性ポリマーと、
前記熱可塑性ポリマー内に分散された有機クレイと、
を備えることを特徴とする請求項８に記載の包装システム。
【請求項１０】
前記密封区域は、前記第１の密封層の上に配置された１つまたは複数の追加のポリマー層をさらに含むことを特徴とする請求項１に記載の包装システム。
【請求項１１】
その中に含まれる食料製品をさらに含むことを特徴とする請求項１に記載の包装システム。
【請求項１２】
その中に含まれる殺菌された対象物をさらに含むことを特徴とする請求項１に記載の包装システム。
【請求項１３】
前記殺菌された対象物は、医療デバイスであることを特徴とする請求項１２に記載の包装システム。
【請求項１４】
前記容器区域は、ブリスター、トレイ、バッグ、パウチからなる群から選択された形態を有することを特徴とする請求項１に記載の包装システム。
【請求項１５】
多層の密封構造であって、
前記多層の密封構造は、
熱可塑性ポリマーと前記熱可塑性ポリマーの少なくとも一部分の中に分散された有機クレイを有する密封層であって、
前記密封層は、１７０°Ｆ（７６．６７℃）から３５０°Ｆ（１４８．９℃）の密封開始温度、および、５００から２０００ＭＰａの引張弾性率を有し、
前記有機クレイは、２０から４５オングストロームの平均離隔距離を有するプレートレットを含む、密封層と、
前記密封層上に配置された第１の追加の層と、
を含むことを特徴とした多層の密封構造。
【請求項１６】
前記第１の追加の層上に配置された第２の追加の層をさらに含むことを特徴とする請求項１５に記載の多層の密封構造。
【請求項１７】
前記密封層は、可剥性の密封温度範囲内の全ての温度で可剥性のシール部を形成し、
前記可剥性の密封温度範囲は、前記密封開始温度から前記密封開始温度よりも少なくとも１００°Ｆ（３７．７８℃）高い温度である、
ことを特徴とする請求項１５に記載の多層の密封構造。
【請求項１８】
前記有機クレイは、２００ｎｍより少ない三次元空間の寸法を有する複数の粒子を含むことを特徴とする請求項１５に記載の多層の密封構造。
【請求項１９】
前記プレートレットは、少なくとも３０オングストロームの平均離隔距離を有することを特徴とする請求項１５に記載の多層の密封構造。
【請求項２０】
前記有機クレイは、カオリナイト、モンモリロナイト−スメクタイトクレイ、ベントナイトクレイ、イライトクレイ、およびそれらの組合せからなる群から選択されるクレイを含むことを特徴とする請求項１５に記載の多層の密封構造。
【請求項２１】
前記有機クレイは、前記熱可塑性ポリマーおよび前記有機クレイを合わせた重量の１ｗｔ％から２０ｗｔ％の量で存在することを特徴とする請求項１５に記載の多層の密封構造。
【請求項２２】
前記熱可塑性ポリマーは、ナイロン、ポリオレフィン、ポリスチレン、ポリエステル、ポリカーボネート、エチレンのコポリマー、プロピレンのコポリマー、およびそれらの組合せからなる群から選択されるポリマーをさらに含むことを特徴とする請求項１５に記載の多層の密封構造。
【請求項２３】
前記熱可塑性ポリマーは、エチレンアクリル酸、エチレンエチルアクリレート、エチレンアイオノマー、およびそれらの組合せからなる群から選択される成分を含むことを特徴とする請求項１５に記載の多層の密封構造。
【請求項２４】
密封層を含む包装システムを形成する方法であって、
前記包装システムを形成する方法は、
熱可塑性ポリマーと、少なくとも２０オングストロームの平均離隔距離を有する有機クレイとを結合して、有機クレイ−ポリマーブレンドを形成するステップと、
前記有機クレイ−ポリマーブレンドから１７０°Ｆ（７６．６７℃）から３５０°Ｆ（１４８．９℃）の密封開始温度、および、５００から２０００ＭＰａの引張弾性率を有する前記密封層を形成するステップと、
前記密封層から開かれた包装システムを形成するステップと、
を含むことを特徴とする密封層を含む包装システムを形成する方法。
【請求項２５】
前記密封層を形成するステップは、押出し成形、共有押出し成形、吹込み成形、鋳造、押出し吹込み成形、またはフィルムブローイングから形成されることを特徴とする請求項２４に記載の包装システムを形成する方法。
【請求項２６】
前記密封層は、押出し成形によりダイから形成されることを特徴とする請求項２４に記載の包装システムを形成する方法。
【請求項２７】
前記熱可塑性ポリマーと前記有機クレイは、予備混合されてから、押出し成形に導入されることを特徴とする請求項２４に記載の包装システムを形成する方法。
【請求項２８】
追加の押出し成形機から材料を供給することにより追加の層を形成するステップをさらに含むことを特徴とする請求項２４に記載の包装システムを形成する方法。
【請求項２９】
前記開かれた包装システムを密封するステップをさらに含むことを特徴とする請求項２４に記載の包装システムを形成する方法。
【請求項３０】
密封する前に、開かれた包装システム中に対象物を配置することを特徴とする請求項２９に記載の包装システムを形成する方法。
【請求項３１】
前記密封層は、密封層を密封基材と接触させることにより形成されることを特徴とする請求項２９に記載の包装システムを形成する方法。
【請求項３２】
前記密封層は、コンダクションヒートシーリング、超音波シーリング、またはインダクションシーリングにより形成されることを特徴とする請求項３１に記載の包装システムを形成する方法。
【請求項３３】
前記熱可塑性ポリマーは、マスターバッチとポリマーそのものを混合することにより、前記有機クレイと結合されることを特徴とする請求項２４に記載の包装システムを形成する方法。
【請求項３４】
前記マスターバッチは、１０ｗｔ％から８０ｗｔ％の有機クレイを含むことを特徴とする請求項３３に記載の包装システムを形成する方法。
【請求項３５】
前記密封層は、可剥性の密封温度範囲内の全ての温度で可剥性のシール部を形成し、
前記可剥性の密封温度範囲は、密封開始温度から前記密封開始温度の少なくとも１００°Ｆ（３７．７８℃）上の温度である、
ことを特徴とする請求項２４に記載の包装システムを形成する方法。
【請求項３６】
前記有機クレイは、２００ｎｍより少ない三次元空間の寸法を有する複数の粒子を含むことを特徴とする請求項２４に記載の包装システムを形成する方法。
【請求項３７】
前記平均離隔距離は、２０から４５オングストロームであることを特徴とする請求項２４に記載の包装システムを形成する方法。
【請求項３８】
前記プレートレットは、少なくとも３０オングストロームの平均離隔距離を有することを特徴とする請求項２４に記載の包装システムを形成する方法。
【請求項３９】
前記有機クレイは、カオリナイト、モンモリロナイト−スメクタイトクレイ、ベントナイトクレイ、イライトクレイ、およびそれらの組合せからなる群から選択されるクレイを含むことを特徴とする請求項２４に記載の包装システムを形成する方法。
【請求項４０】
前記有機クレイは、前記熱可塑性ポリマーおよび前記有機クレイを合わせた重量の１ｗｔ％から２０ｗｔ％の量で存在することを特徴とする請求項２４に記載の包装システムを形成する方法。
【請求項４１】
前記有機クレイは、前記熱可塑性ポリマーおよび前記有機クレイを合わせた重量の２ｗｔ％から１０ｗｔ％の量で存在することを特徴とする請求項２４に記載の包装システムを形成する方法。
【請求項４２】
前記熱可塑性ポリマーは、ナイロン、ポリオレフィン、ポリスチレン、ポリエステル、ポリカーボネート、エチレンのコポリマー、プロピレンのコポリマー、およびそれらの組合せからなる群から選択されるポリマーをさらに含むことを特徴とする請求項２４に記載の包装システムを形成する方法。
【請求項４３】
前記熱可塑性ポリマーは、エチレンアクリル酸、エチレンエチルアクリレート、エチレンアイオノマー、およびそれらの組合せからなる群から選択される成分を含むことを特徴とする請求項２４に記載の包装システムを形成する方法。
【請求項４４】
包装システムであって、
前記包装システムは、
可剥性の密封区域と容器区域とを備え、
前記可剥性の密封区域は、第１の密封層が第２の密封層と接触して可剥性の密封層を形成するよう配置された、第１の密封層と第２の密封層とを備え、
前記第１の密封層と第２の密封層は、それぞれ独立して、
熱可塑性ポリマー；および
前記熱可塑性ポリマーの中に分散された有機クレイ；
を含み、
前記第１の密封層および第２の密封層は、１７０°Ｆ（７６．６７℃）から３５０°Ｆ（１４８．９℃）の密封開始温度を有し、
前記有機クレイは、少なくとも２０オングストロームの平均離隔距離を有するプレートレットを含む、
ことを特徴とする包装システム。
【請求項４５】
前記第１の密封層と第２の密封層は、５００から２０００ＭＰａの引張弾性率を有することを特徴とする請求項４４に記載の包装システム。
【請求項４６】
記第１の密封層は、１５００から５０００オングストロームの粗さ平均を有する密封表面を備えることを特徴とする請求項４４に記載の包装システム。
【請求項４７】
前記第１の密封層と第２の密封層は、可剥性の密封温度範囲内の全ての温度で可剥性のシール部を形成し、
前記可剥性の密封温度範囲は、密封開始温度から前記密封開始温度の少なくとも１００°Ｆ（３７．７８℃）上の温度である、
ことを特徴とする請求項４４に記載の包装システム。
【請求項４８】
前記有機クレイは、２００ｎｍより少ない三次元空間の寸法を有する複数の粒子を含むことを特徴とする請求項４４に記載の包装システム。
【請求項４９】
前記プレートレットは、少なくとも３０オングストロームの平均離隔距離を有することを特徴とする請求項４４に記載の包装システム。
【請求項５０】
前記有機クレイは、カオリナイト、モンモリロナイト−スメクタイトクレイ、ベントナイトクレイ、イライトクレイ、およびそれらの組合せからなる群から選択されるクレイを含むことを特徴とする請求項４４に記載の包装システム。
【請求項５１】
前記有機クレイは、前記熱可塑性ポリマーおよび前記有機クレイを合わせた重量の１ｗｔ％から２０ｗｔ％の量で存在することを特徴とする請求項４４に記載の包装システム。
【請求項５２】
前記有機クレイは、前記熱可塑性ポリマーおよび前記有機クレイを合わせた重量の２ｗｔ％から１０ｗｔ％の量で存在することを特徴とする請求項４４に記載の包装システム。
【請求項５３】
前記熱可塑性ポリマーは、ナイロン、ポリオレフィン、ポリスチレン、ポリエステル、ポリカーボネート、エチレンのコポリマー、プロピレンのコポリマー、およびそれらの組合せからなる群から選択されるポリマーをさらに含むことを特徴とする請求項４４に記載の包装システム。
【請求項５４】
前記熱可塑性ポリマーは、エチレンアクリル酸、エチレンエチルアクリレート、エチレンアイオノマー、およびそれらの組合せからなる群から選択される成分を含むことを特徴とする請求項４４に記載の包装システム。
【請求項５５】
前記熱可塑性ポリマーは、エチレンビニルアセテートを含むことを特徴とする請求項４４に記載の包装システム。